(57)【要約】  フォームは、シリカ、ポリオルガノシロキサン樹脂、ポリオルガノシロキサン硬化剤の混合物からなり、断熱材と接着剤が添加されている。断熱材はアンモニウムポリホスフェートである。このフォームは、鉄道用途における充填および仕切製品に非常に適している。【特許請求の範囲】
【請求項１】
シリカ、ポリオルガノシロキサン樹脂、ポリオルガノシロキサン硬化剤の混合物を含み、断熱材を添加してなるシリコーンフォーム。
【請求項２】
前記断熱材がアンモニウムポリホスフェートである、請求項１記載のシリコーンフォーム。
【請求項３】
前記樹脂と前記硬化剤が同じ重量である、請求項１、２いずれかに記載のシリコーンフォーム。
【請求項４】
１０重量％未満の断熱材が提供される、請求項１〜３のいずれかに記載のシリコーンフォーム。
【請求項５】
前記断熱材の量が前記樹脂の重量の約５％である、請求項４記載のシリコーンフォーム。
【請求項６】
前記樹脂および前記硬化剤が、それぞれ、Ｒｈｏｄｏｒｓｉｌ  ＲＴフォーム３２４０Ａ、Ｂ（登録商標）という保護されている商標でロディア社から販売されている製品である、請求項１〜５のいずれかに記載のシリコーンフォーム。
【請求項７】
接着剤が提供される、請求項１〜６のいずれかに記載のシリコーンフォーム。
【請求項８】
前記接着剤がアミノプロピルトリエトキシシラン−３である、請求項７記載のシリコーンフォーム。
【請求項９】
前記接着剤の量が前記樹脂の重量の約１〜３％である、請求項７、８いずれかに記載のシリコーンフォーム。
【請求項１０】
前記接着剤がＧｅｎｉｏｓｉｌ  ＧＦ９３（登録商標）という保護されている商標でワッカーケミー社から販売されている接着剤である、請求項７〜９のいずれかに記載のシリコーンフォーム。
【請求項１１】
カルシウム石鹸が防錆剤として提供される、請求項１〜１０のいずれかに記載のシリコーンフォーム。
【請求項１２】
前記防錆カルシウム石鹸が、Ｌｏｃｋｇｕａｒｄ  Ｓ８８５５（登録商標）という保護されている商標でロックハートケミカル社から販売されている製品である、請求項１１記載のシリコーンフォーム。
【請求項１３】
前記カルシウム石鹸の量が前記樹脂の重量の約１％である、請求項１１、１２いずれかに記載のシリコーンフォーム。
【請求項１４】
防音剤が提供される、請求項１〜１３のいずれかに記載のシリコーンフォーム。
【請求項１５】
前記防音剤が硫酸バリウムである、請求項１４記載のシリコーンフォーム。
【請求項１６】
前記防音剤の量が前記樹脂の重量の約３〜１５％である、請求項１４、１５いずれかに記載のシリコーンフォーム。
【請求項１７】
請求項１〜１６のいずれかに記載のシリコーンフォームの充填製品としての使用。
【請求項１８】
請求項１〜１６のいずれかに記載のシリコーンフォームの仕切製品としての使用。
【請求項１９】
鉄道用途における請求項１〜１６のいずれかに記載のシリコーンフォームの使用。
【請求項２０】
自動車用途における請求項１〜１６のいずれかに記載のシリコーンフォームの使用。
【請求項２１】
航空用途における請求項１〜１６のいずれかに記載のシリコーンフォームの使用。
【請求項２２】
海事用途における請求項１〜１６のいずれかに記載のシリコーンフォームの使用。
【請求項２３】
建築土木用途における請求項１〜１６のいずれかに記載のシリコーンフォームの使用。
【請求項２４】
輸送・保管用途における請求項１〜１６のいずれかに記載のシリコーンフォームの使用。
【発明の詳細な説明】
【技術分野および背景技術】
【０００１】
未公開の特許文献１は、防錆剤と難燃剤または断熱材を保持する発泡フォームによる、鉄道分野を含めた中空体の防錆保護加工法に関する。
【０００２】
加工フォームについては、本願ではシリコーンフォームを想定している。特許文献２の組成物、すなわちアルミニウム、ジルコニウム、マグネシウム、亜鉛、カルシウム、または鉄の金属ホスフェートの水溶液、オキシボロン化合物、ウォラストナイト化合物からなる無機樹脂も考えられる。
【０００３】
特許文献３も中空体のための防錆発泡プラスチックポリマーに関し、より具体的には閉じた孔を持つ発泡フォーム、さらに詳細にはジイソシアネート樹脂に関する。
【０００４】
最後に特許文献４は、ガスによって発泡する、中空体のための低温防錆液体樹脂に関する。
【特許文献１】フランス特許出願０５  ０５  ８４８号
【特許文献２】ＰＣＴ／ＢＥ９５／００１０６
【特許文献３】ＵＳ  Ｈ  １９７６  Ｈ
【特許文献４】ＤＥ  １０３  ３５  ７４６
【発明の概要および発明を実施するための形態】
【０００５】
本願の発明は中空体の防錆保護にも関するが、これだけではない。多くの場合、本発明は実際には熱防護材、バリア材、そして特定のシリコーンフォームに関する。
【０００６】
したがって本発明はまず、断熱材を添加した、シリカ、ポリオルガノシロキサン樹脂、ポリオルガノシロキサン硬化剤の混合物からなるシリコーンフォームに関する。
【０００７】
このシリコーンフォームは、火の作用下で再びシリカ形態になる。これは、自己消火性の材料である。
【０００８】
そこで、断熱材をシリコーンフォームに添加するだけで、シリコーンフォームの自己消火性を超えた、火に対する熱的および機械的なバリア、すなわち本当の防炎を呈する材料となることに、本出願人は気づいた。
【０００９】
断熱材、すなわちファイアウォール剤を既に自己消火性のある製品に添加することを提案するのは、本出願人にとっては大胆なことだったことを指摘すべきであろう。彼らの功績が発明の発明性を示している。
【００１０】
本発明のフォームは、充填または仕切のどちらの目的で使われても、かなり多くの種々の方法で応用することができる。
【００１１】
鉄道用途では、鉄道車両、及び、木製の床などの可燃性の要素を含み得る鉄道車両のフレームや仕切構造が注目される。似たような構造が自動車(自動車用途)、飛行機(航空用途)、他の船(海事用途)のボードに存在する。遮熱材も、トンネルや他の敏感な局所(土木建築用途)、またコンテナ(輸送・保管用途)などを作るうえで非常に興味深い。
【００１２】
好ましくは、アンモニウムポリホスフェートが断熱材として想定されている。
【００１３】
好適な実施形態では、フォームは等重量の樹脂と硬化剤からなる。
【００１４】
さらに好ましくは、１０重量％未満の断熱材、好ましくは樹脂の重量の約５％の断熱材を含有する。
【００１５】
最も有益な実施形態では、樹脂と硬化剤はそれぞれロドルシル（Rhodorsil）ＲＴフォーム３２４０Ａ、Ｂ（登録商標）という保護されている商標でロディア（Rhodia）社から販売されている製品である。
【００１６】
本発明のフォームは、接着剤、ここではアミノプロピルトリエトキシシラン−３を樹脂の重量の約１〜３％の量だけ含有することができ、この接着剤は、ＧｅｎｉｏｓｉｌＧＦ９３（登録商標）という保護されている商標でワッカーケミー（Wacker-Chemie）社から販売されている接着剤であることが好ましい。
【００１７】
本発明のフォームは、防錆剤としてカルシウム石鹸を樹脂の重量の約１％の量だけ含有することもでき、このカルシウム石鹸は、Ｓ８８５５（登録商標）という保護されている商標でロックハートケミカル（Lockhart Chemical）社から販売されている製品であることが好ましい。
【００１８】
本発明のフォームは、防音剤、好ましくは硫酸バリウムを、有利には、樹脂の重量の約３〜１５％の量だけ含有することもできる。
【００１９】
本発明の実施、すなわちフォームの製造と使用を適用現場で行う。
【００２０】
フォームの樹脂と硬化剤は、接着剤のＧｅｎｏｓｉｌと防錆剤のＬｏｃｋｇｕａｒｄ（登録商標）と同じく液体であり、一方、硫酸バリウムとアンモニウムポリホスフェートは粉体である。
【００２１】
樹脂と上述の機能性充填剤をまず混合し、望ましい優れた割合を得るまで試行錯誤によって投与を行う。
【００２２】
このようにして得た一次混合物を樹脂と混合・均質化し、そして最終混合物製品を加工されるボディまたは適用現場のボディに射出、注入、充填する。すると、混合物の反応が発熱しながら進行し、フォームが実際に形成され、適切に広がって適用される。そして冷却することで表皮効果が生じ、この表皮効果がシールをもたらして、表面に孔がなくなることによって防錆機能の提供に寄与する。
【国際調査報告】
2010508381.tif 000002
2010508381.tif 000003
2010508381.tif 000004
2010508381.tif 000005
2010508381.tif 000006
2010508381.tif 000007